(57)【要約】      （修正有）【課題】０．１ｎｍＲａのＧａＮ基板を高い研磨速度でＣＭＰ研磨加工する方法を提供する。【解決手段】ＧａＮ基板６を保持する基板ホルダー３に保持された基板面と、研磨定盤２のエンジニアプラスチック製研磨材２ａ面の回転摺擦によるＧａＮ基板面の研磨加工を、この研磨加工中に前記研磨定盤下方に設置した紫外線照射光源４より紫外線を前記研磨材に向けて照射し続けるとともに、研磨剤スラリー溶液供給ノズル５よりカセイカリおよび水素ガスを純水に溶解させたスラリー溶液に砥粒を分散させたｐＨ１０〜１３．５のアルカリ水素水研磨剤スラリー溶液を前記エンジニアプラスチック製研磨材上に供給することにより前記エンジニアプラスチック製研磨材面とＧａＮ基板面間に前記紫外線活性化された研磨剤スラリー溶液を流布させる。【選択図】図１
2017098322.tif 000002
【特許請求の範囲】
【請求項１】
透明な固定板（２ｂ）上に紫外線を透光できるエンジニアプラスチック製研磨材（２ａ）を積層した構造の研磨定盤（２）、この研磨定盤（２）下方に設置した紫外線照射光源（４）、前記研磨定盤（２）上方に設けた基板ホルダー（３）、および、研磨剤スラリー溶液供給ノズル（５）を設けたことを特徴とする研磨装置（１）。
【請求項２】
請求項１記載の研磨装置（１）を用い、下面にＧａＮ基板（６）を保持する基板ホルダー（３）を回転加工させつつ、下方に移動させて回転している研磨定盤（２）のエンジニアプラスチック製研磨材（２ａ）上面にＧａＮ基板（６）を接触させてエンジニアプラスチック製研磨材（２ａ）面とＧａＮ基板（６）面との摺擦により研磨加工を開始するとともに、この研磨加工中に前記研磨定盤（２）下方に設置した紫外線照射光源（４）より紫外線を前記エンジニアプラスチック製研磨材（２ａ）に向けて照射し続けるとともに、前記研磨剤スラリー溶液供給ノズル（５）よりカセイカリおよび水素ガスを純水に溶解させたスラリー溶液に砥粒を分散させたｐＨ１０〜１３．５のアルカリ水素水研磨剤スラリー溶液（５ａ）を前記エンジニアプラスチック製研磨材（２ａ）上に供給することにより前記エンジニアプラスチック製研磨材（２ａ）面とＧａＮ基板（６）面間に前記紫外線活性化された研磨剤スラリー溶液を流布させることを特徴とする、ＧａＮ基板の研磨加工方法。
【発明の詳細な説明】
【技術分野】
【０００１】
本発明は、窒化ガリウム（ＧａＮ）基板を０．１ｎｍ以下の表面粗さに研磨加工する方法およびそれに用いるＣＭＰ研磨装置に関わる。本発明方法によれば、窒化ガリウム基板の研磨速度を格段と向上することが可能である。
【背景技術】
【０００２】
結晶配向を有する硬脆性基板（サファイア基板、ＧａＮ基板、ＳｉＣ基板など）は、ＬＥＤ、パワー半導体装置、抵抗器センサー等の基板として利用されている。この硬脆性基板は、オリフラが研削加工されたインゴットブロックを切断加工して得られた円盤状基板の反りが６インチ径基板でウエハ反り高さ５〜６ｍｍと大きいので、この硬脆性基板の表裏両面を研削加工して平坦化加工基板とする沢山の加工方法、例えば、基板両面を同時に研磨加工する両面同時研磨方法、または、基板の表面を研削加工した後、基板裏面を研削加工する単葉研削加工方法が提案されている。  
【０００３】
また、特開２０１５−１８７０４３号公報（特許文献１）は、アモノサーマル法により得られ、窒化物半導体からなる第一の元結晶を準備し、ダイアモンド研削砥石により１ｎｍ以下の表面粗さに研削加工して第二の元結晶を得る。得られた第二の元結晶をプラズマ処理した後に複数接合して第一の下地基板を得る。得られた第一の下地基板上に第一の窒化物半導体（ＧａＮ）層を形成する。形成された第一の窒化物半導体層の外周部をダイアモンド研削砥石により１ｎｍ以下の表面粗さに研削、除去し、第一の下地基板から分離して第二の下地基板を得る。複数の第二の下地基板を接合し、第三の下地基板を得、これをダイアモンド研削砥石により１ｎｍ以下の表面粗さに研削加工して第四の下地基板を得る。得られた第四の下地基板上に第二の窒化物半導体層を形成する。形成された第二の窒化物半導体層の外周部を研削、除去し、第四の下地基板から分離して最終基板を得、得られた最終基板を自立基板とする方法を提案する。  
【０００４】
また、本願発明者らによる特開２０１５−０９０９４５号公報（特許文献２）は、半導体基板の表面をエッチング処理後にＣＭＰ処理加工、洗浄処理する半導体基板の再生方法において、次の工程を経ることを特徴とする再生半導体ウエハの製造方法を提案する。
１）．使用済みの半導体基板の基盤上構造層表面をカップホイール型研削砥石により研削加工して前記基盤上構造層全層を除去して基盤面を露呈させる研削加工処理後にＣＭＰ処理加工、洗浄処理する半導体基板の再生方法において、次の工程を経ることを特徴とする再生半導体ウエハの製造方法。
１）．使用済みの半導体基板の基盤上構造層表面に対して、カップホイール型研削砥石をインフィード送りするとともに、研削加工中に研削に供されていない前記カップホイール型研削砥石の刃先に向けて洗浄液噴射装置のノズルより圧力３〜２０Ｍｐａの高圧洗浄液を噴射角度５〜１８度で扇形状に噴射する砥石洗浄を行う前記基盤上構造層の全層を除去して基盤面を露呈させる研削加工処理工程。
２）．前記研削加工処理された半導体基板の前記基盤表面に対して、コロイダル砥粒、塩基性化合物および純水を含むｐＨ９．０以上の研磨剤スラリー組成物を用い、研磨パフを半導体基盤表面に摺擦する化学機械研磨加工による第１のＣＭＰ研磨加工処理を実行する工程、
３）．前記第１のＣＭＰ研磨加工処理された半導体基板の基盤表面に対して、カセイカリおよび水素ガスを純水に溶解させたｐＨ１２．０以上のアルカリ水素水を用い、研磨パフを半導体基板の基盤表面に摺擦する第２の仕上げＣＭＰ研磨加工処理および洗浄処理を実行する工程。
【０００５】
さらに、特開平１１−２９７６４７号公報（特許文献３）は、 半導体基板表面の化学的機械研磨方法において、研磨粒子を含む研磨液と過酸化水素水溶液の混合比率が１：１〜１０：１の範囲のｐＨ３〜６の研磨剤スラリーを石英ガラス管内に通過させるときに紫外光発生源より波長１５０ｎｍ〜３２０ｎｍの紫外線を照射して研磨剤スラリーを活性化させた後、直ちに半導体基板表面に供給分散塗布し、研磨パッドで研磨加工することを特徴とする化学的機械研磨液の供給方法を提案する。
【先行技術文献】
【特許文献】
【０００６】
【特許文献１】特開２０１５−１８７０４３号公報
【特許文献２】特開２０１５−０９０９４５号公報
【特許文献３】特開平１１−２９７６４７号公報
【発明の概要】
【発明が解決しようとする課題】
【０００７】
前記特許文献１のＧａＮ基板の１ｎｍＲａ以下の表面粗さの研削加工方法は、研削加工工程のみでも３工程必要であり、生産性が低い。  
【０００８】
前記特許文献２の脆弱性基板の再生方法では、基板がＧａＮ基板やシリコンベア基板のときは、０．１ｎｍ以下の表面粗さを得るには研磨定盤の回転数を１０〜３０ｍｉｎ−１で行う必要があり、無潜傷（０．１ｎｍＲａ以下）の６インチ径ＧａＮ基板を得るには約２０時間要する。  
【０００９】
前記特許文献３の半導体基板のＣＭＰ研磨方法では、研磨剤スラリー溶液の基板面供給までの保管管理が難しく、また、研磨剤スラリー溶液の使用量が多大となる。さらに、研磨剤スラリー溶液のｐＨが３〜６と酸性であり、ＧａＮ基板用には利用できない。  
【００１０】
本願発明は、研磨速度が０．５μｍ／ｍｉｎ−１以上で無潜傷（０．１ｎｍＲａ以下）のＧａＮ基板を得るＣＭＰ研磨加工方法を提案するもので、特許文献２記載の研磨剤スラリーを用い、また、研磨定盤として透明な固定板（強化ガラス板、エンジニアプラスチック板）上に紫外線を透光できるエンジニアプラスチック製研磨材を積層した構造の研磨定盤を用い、研磨定盤下方より前記エンジニアプラスチック製研磨材に向けて紫外線を高圧水銀灯より照射し、ＣＭＰ研磨加工中に研磨材表面に供給される研磨剤スラリー溶液を活性化させてＧａＮ基板の研磨速度を高めることを可能とした。
【課題を解決するための手段】
【００１１】
請求項１の発明は、透明な固定板（２ｂ）上に紫外線を透光できるエンジニアプラスチック製研磨材（２ａ）を積層した構造の研磨定盤（２）、この研磨定盤（２）下方に設置した紫外線照射光源（４）、前記研磨定盤（２）上方に設けた基板ホルダー（３）、および、研磨剤スラリー溶液供給ノズル（５）を設けた研磨装置（１）を提供するものである。  
【００１２】
請求項２の発明は、上記研磨装置（１）を用い、下面にＧａＮ基板（６）を保持する基板ホルダー（３）を回転加工させつつ、下方に移動させて回転している研磨定盤（２）のエンジニアプラスチック製研磨材（２ａ）上面にＧａＮ基板（６）を接触させてエンジニアプラスチック製研磨材（２ａ）面とＧａＮ基板（６）面との摺擦により研磨加工を開始するとともに、この研磨加工中に前記研磨定盤（２）下方に設置した紫外線照射光源（４）より紫外線を前記エンジニアプラスチック製研磨材（２ａ）に向けて照射し続けるとともに、前記研磨剤スラリー溶液供給ノズル（５）よりカセイカリおよび水素ガスを純水に溶解させたスラリー溶液に砥粒を分散させたｐＨ１０〜１３．５のアルカリ水素水研磨剤スラリー溶液（５ａ）を前記エンジニアプラスチック製研磨材（２ａ）上に供給することにより前記エンジニアプラスチック製研磨材（２ａ）面とＧａＮ基板（６）面間に前記紫外線活性化された研磨剤スラリー溶液を流布させることを特徴とする、ＧａＮ基板の研磨加工方法を提供するものである。
【発明の効果】
【００１３】
ＧａＮ基板（６）のＣＭＰ研磨剤スラリー溶液を紫外線により活性化したことにより、０．１ｎｍＲａ表面粗さのＧａＮ基板を得るに要するＣＭＰ研磨加工時間を従来の研磨時間（１時間の研磨速度は１０ｎｍ程度）の１／３０〜１／１００に短縮できた。
【図面の簡単な説明】
【００１４】
【図１】研磨装置の断面図である。
【図２】アルカリ水素水研磨剤スラリー溶液のｐＨ（横軸）と、０．１ｎｍＲａのＧａＮ基板を得るに要した研磨速度（縦軸）の相関図である。
【発明を実施するための形態】
【００１５】
図１に示す本発明の研磨装置（１）は、透明な固定板（２ｂ）上に紫外線を透光できるエンジニアプラスチック製研磨材（２ａ）を積層した構造の研磨定盤（２）、この研磨定盤（２）下方に設置した紫外線照射光源（４）、前記研磨定盤（２）上方に設けた基板ホルダー（３）、および、研磨剤スラリー溶液供給ノズル（５）を設けた研磨装置（１）である。    
【００１６】
図１において、研磨定盤の回転軸（２ｃ）は、サーボモーター(図示されていない)により５〜２００ｒｐｍの回転速度で回転される。同様に、基板ホルダー（３）の回転軸（３ｃ）もサーボモーター(図示されていない)により１０〜２００ｒｐｍの回転速度で回転される。紫外線照射光源（４）としてオーク製作所製の高圧水銀灯を用い、２５０ｎｍ〜４００ｎｍ波長の光線を利用した。  
【００１７】
固定板（２ｂ）素材としては、強化ガラス板、ＰＥＥＫ、ポリアセタール、ナイロン６，６、ナイロン６，１０、ポリブチレンフタレート、ポリアラミド等のエンジニアプラスチック製板を用いた。エンジニアプラスチック製研磨材（２ａ）としては、ＰＥＥＫ、ポリアセタール、ナイロン６，６、ナイロン６，１０、ポリブチレンフタレート、ポリアラミド、ポリイミド等の軟化温度が２００度Ｃ以上のエンジニアプラスチック製板が挙げられる。このエンジニアプラスチック製研磨材（２ａ）表面は凹凸模様（格子溝、渦巻き溝、蜘蛛の巣模様、不織布凹凸模様）を有しているのが研磨剤スラリーの浸透、排出を促進させ、研磨速度を高めるので好ましい。  
【００１８】
カセイカリおよび水素ガスを純水に溶解させたスラリー溶液に砥粒を分散させたｐＨ１０〜１３．５のアルカリ水素水研磨剤スラリー溶液（５ａ）の酸化還元電位としては−８００〜１，２００ｍｖがＧａＮ基板には好ましく、そのスラリー溶液のｐＨは、ｐＨ１１〜１３である。  
【００１９】
研磨砥粒としては、シリカ、ゼオライト、ジルコニア、アルミナ、ダイアモンド、セライト等の粒子が基板の種類により選択される。研磨砥粒の研磨剤スラリー溶液（５ａ）中の濃度は、１０〜３０重量％が好ましい。ＧａＮ基板には、シリカ粒子が好ましい。  
【実施例】
【００２０】
図１に示す研磨装置（１）、ｐＨの異なるアルカリ水素水研磨剤スラリー溶液（５ａ）を用い、ＧａＮ基板（６）表面厚み５００ｎｍを１分間でＣＭＰ研磨加工して０．１ｎｍＲａの研磨加工ＧａＮ基板を得ることを目標にして研磨定盤（２）の回転数を前記ｐＨに応じて変えてＧａＮ基板のＣＭＰ研磨加工を行った。なお、使用した紫外線光源波長は、３６５ｎｍと２５０〜３２５ｎｍ波長の２つの波長帯を有する光源であった。  
【００２１】
０．１ｎｍＲａの研磨加工ＧａＮ基板を得る際の研磨剤スラリー溶液のｐＨ（横軸）と研磨速度（縦軸）の相関図を図２に示す。
【産業上の利用可能性】
【００２２】
本発明の研磨装置を用いるＧａＮ基板のＣＭＰ研磨方法は、従来技術と比較して非常に短いＣＭＰ研磨加工時間で硬脆性基板の平坦化加工方法は、従来技術と比較して極めて高いＣＭＰ研磨速度で加工することが可能である。
【符号の説明】
【００２３】
１    研磨装置
２    研磨定盤
２ａ  研磨板
３  基板ホルダー
４  紫外線照射光源
５  研磨剤スラリー溶液供給ノズル
６  ＧａＮ基板
【図１】
2017098322.tif 000003
【図２】
2017098322.tif 000004
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
透明な固定板の上に紫外線を透光できるエンジニアプラスチック製研磨材を積層した構造の研磨定盤と、
この研磨定盤の下方に設置されて前記エンジニアプラスチック製研磨材に向かって紫外線を照射する紫外線照射光源と、
前記研磨定盤の上方に設けられてＧａＮ基板を保持する基板ホルダーと、
前記エンジニアプラスチック製研磨材にアルカリ水素水研磨剤スラリー溶液を供給する研磨剤スラリー溶液供給ノズルと、を設けたことを特徴とする研磨装置。
【請求項２】
下面にＧａＮ基板を保持する基板ホルダーを回転させつつ下方に移動させて、回転している研磨定盤の透明な固定板の上に積層された紫外線を透光できるエンジニアプラスチック製研磨材の上面に前記ＧａＮ基板を接触させて前記エンジニアプラスチック製研磨材の上面と前記ＧａＮ基板の下面との摺擦により研磨加工を開始するとともに、この研磨加工中に前記研磨定盤の下方に設置された紫外線照射光源より前記エンジニアプラスチック製研磨材に向けて紫外線を照射し続けるとともに、研磨剤スラリー溶液供給ノズルよりカセイカリおよび水素ガスを純水に溶解させたスラリー溶液に砥粒を分散させたｐＨ１０〜１３．５のアルカリ水素水研磨剤スラリー溶液を前記エンジニアプラスチック製研磨材の上に供給することにより前記エンジニアプラスチック製研磨材の上面と前記ＧａＮ基板の下面間に前記アルカリ水素水研磨剤スラリー溶液を流布させることを特徴とする、ＧａＮ基板の研磨加工方法。
【手続補正２】
【補正対象書類名】明細書
【補正対象項目名】全文
【補正方法】変更
【補正の内容】
【発明の詳細な説明】
【技術分野】
【０００１】
本発明は、窒化ガリウム（ＧａＮ）基板を０．１ｎｍ以下の表面粗さに研磨加工する方法およびそれに用いるＣＭＰ研磨装置に関わる。本発明方法によれば、窒化ガリウム基板の研磨速度を格段と向上することが可能である。
【背景技術】
【０００２】
結晶配向を有する硬脆性基板（サファイヤ基板、ＧａＮ基板、ＳｉＣ基板など）は、ＬＥＤ、パワー半導体装置、抵抗器センサー等の基板として利用されている。この硬脆性基板は、オリフラが研削加工されたインゴットブロックを切断加工して得られた円盤状基板の反りが６インチ径基板でウエハ反り高さ５〜６ｍｍと大きいので、この硬脆性基板の表裏両面を研削加工して平坦化加工基板とする沢山の加工方法、例えば、基板両面を同時に研磨加工する両面同時研磨方法、または、基板の表面を研削加工した後、基板裏面を研削加工する単葉研削加工方法が提案されている。
【０００３】
また、特開２０１５−１８７０４３号公報（特許文献１）は、アモノサーマル法により得られ、窒化物半導体からなる第一の元結晶を準備し、ダイヤモンド研削砥石により１ｎｍ以下の表面粗さに研削加工して第二の元結晶を得る。得られた第二の元結晶をプラズマ処理した後に複数接合して第一の下地基板を得る。得られた第一の下地基板上に第一の窒化物半導体（ＧａＮ）層を形成する。形成された第一の窒化物半導体層の外周部をダイヤモンド研削砥石により１ｎｍ以下の表面粗さに研削、除去し、第一の下地基板から分離して第二の下地基板を得る。複数の第二の下地基板を接合し、第三の下地基板を得、これをダイヤモンド研削砥石により１ｎｍ以下の表面粗さに研削加工して第四の下地基板を得る。得られた第四の下地基板上に第二の窒化物半導体層を形成する。形成された第二の窒化物半導体層の外周部を研削、除去し、第四の下地基板から分離して最終基板を得、得られた最終基板を自立基板とする方法を提案する。
【０００４】
また、本願発明者らによる特開２０１５−０９０９４５号公報（特許文献２）は、半導体基板の表面をエッチング処理後にＣＭＰ処理加工、洗浄処理する半導体基板の再生方法において、次の工程を経ることを特徴とする再生半導体ウエハの製造方法を提案する。
１）.使用済みの半導体基板の基盤上構造層表面をカップホイール型研削砥石により研削加工して前記基盤上構造層全層を除去して基盤面を露呈させる研削加工処理後にＣＭＰ処理加工、洗浄処理する半導体基板の再生方法において、次の工程を経ることを特徴とする再生半導体ウエハの製造方法。
１）．使用済みの半導体基板の基盤上構造層表面に対して、カップホイール型研削砥石をインフィード送りするとともに、研削加工中に研削に供されていない前記カップホイール型研削砥石の刃先に向けて洗浄噴射装置のノズルより圧力３〜２０ＭＰａの高圧洗浄液を噴射角度５〜１８度で扇型状に噴射する砥石洗浄を行う前記基板上構造層の全層を除去して基盤面を露呈させる研削加工処理工程。
２）．前記研削加工処理された半導体基板の前記基盤表面に対して、コロイダル砥粒、塩基性化合物および純水を含むｐＨ９．０以上の研磨剤スラリー組成物を用い、研磨パフを半導体基板表面に摺擦する化学機械研磨加工による第１のＣＭＰ研磨加工処理を実行する工程、
３）．前記第１のＣＭＰ研磨加工処理された半導体基板の基盤表面に対して、カセイカリおよび水素ガスを純水に溶解させたｐＨ１２．０以上のアルカリ水素水を用い、研磨パフを半導体基板の基盤表面に摺擦する第２の仕上げＣＭＰ研磨加工処理および洗浄処理を実行する工程。
【０００５】
さらに、特開平１１−２９７６４７号公報（特許文献３）は、半導体基板表面の化学的機械研磨方法において、研磨粒子を含む研磨液と過酸化水素水溶液の混合比率が１：１〜１０：１の範囲のｐＨ３〜６の研磨剤スラリーを石英ガラス管内に通過させるときに紫外光発生源より波長１５０ｎｍ〜３２０ｎｍの紫外線を照射して研磨剤スラリーを活性化させた後、直ちに半導体基板表面に供給分散塗布し、研磨パッドで研磨加工することを特徴とする化学的機械研磨液の供給方法を提案する。
【先行技術文献】
【特許文献】
【０００６】
【特許文献１】特開２０１５−１８７０４３号公報
【特許文献２】特開２０１５−０９０９４５号公報
【特許文献３】特開平１１−２９７６４７号公報
【発明の概要】
【発明が解決しようとする課題】
【０００７】
前記特許文献１のＧａＮ基板の１ｎｍＲａ以下の表面粗さの研削加工方法は、研削加工工程のみでも３工程必要であり、生産性が低い。
【０００８】
前記特許文献２の脆弱性基板の再生方法では、基板がＧａＮ基板やシリコンベア基板のときは、０．１ｎｍ以下の表面粗さを得るには研磨定盤の回転数を１０〜３０ｒｐｍで行う必要があり、無潜傷（０．１ｎｍＲａ以下）の６インチ径ＧａＮ基板を得るには約２０時間要する。
【０００９】
前記特許文献３の半導体基板のＣＭＰ研磨方法では、研磨剤スラリー溶液の基盤面供給までの保管管理が難しく、また、研磨剤スラリー溶液の使用量が多大となる。さらに、研磨剤スラリー溶液のｐＨが３〜６を酸性であり、ＧａＮ基板用には利用できない。
【００１０】
本願発明は、研磨速度が０．５μｍ／ｍｉｎ以上で無潜傷（０．１ｎｍＲａ以下）のＧａＮ基板を得るＣＭＰ研磨加工方法を提案するもので、特許文献２記載の研磨剤スラリーを用い、また、研磨定盤として透明な固定板（強化ガラス板、エンジニアプラスチック板）上に紫外線を透光できるエンジニアプラスチック製研磨材を積層した構造の研磨定盤を用い、研磨定盤下方より前記エンジニアプラスチック製研磨材に向けて紫外線を高圧水銀灯より照射し、ＣＭＰ研磨加工中に研磨材表面に供給される研磨剤スラリー溶液を活性化させてＧａＮ基板の研磨速度を高めることを可能とした。
【課題を解決するための手段】
【００１１】
請求項１の発明は、透明な固定板の上に紫外線を透光できるエンジニアプラスチック製研磨材を積層した構造の研磨定盤と、この研磨定盤の下方に設置されて前記エンジニアプラスチック製研磨材に向かって紫外線を照射する紫外線照射光源と、前記研磨定盤の上方に設けられてＧａＮ基板を保持する基板ホルダーと、前記エンジニアプラスチック製研磨材にアルカリ水素水研磨剤スラリー溶液を供給する研磨剤スラリー溶液供給ノズルと、を設けたことを特徴とする研磨装置を提供するものである。
【００１２】
請求項２の発明は、下面にＧａＮ基板を保持する基板ホルダーを回転させつつ下方に移動させて、回転している研磨定盤の透明な固定板の上に積層された紫外線を透光できるエンジニアプラスチック製研磨材の上面に前記ＧａＮ基盤を接触させて前記エンジニアプラスチック製研磨材の上面と前記ＧａＮ基板の下面との摺擦により研磨加工を開始するとともに、この研磨加工中に前記研磨定盤の下方に設置された紫外線照射光源より前記エンジニアプラスチック製研磨材に向けて紫外線を照射し続けるとともに、研磨剤スラリー溶液供給ノズルよりカセイカリおよび水素ガスを純水に溶解させたスラリー溶液に砥粒を分散させたｐＨ１０〜１３．５のアルカリ水素水研磨剤スラリー溶液を前記エンジニアプラスチック製研磨材の上に供給することにより前記エンジニアプラスチック製研磨材の上面と前記ＧａＮ基板の下面間に前記アルカリ水素水研磨剤スラリー溶液を流布させることを特徴とする、ＧａＮ基板の研磨加工方法を提供するものである。
【発明の効果】
【００１３】
本発明によれば、０．１ｎｍＲａ表面粗さのＧａＮ基板（６）を得るに要するＣＭＰ研磨加工時間を従来の研磨時間（１時間の研磨速度は１０ｎｍ程度）の１／３０〜１／１００に短縮できた。
【図面の簡単な説明】
【００１４】
【図１】研磨装置の断面図である。
【図２】アルカリ水素水研磨剤スラリー溶液のｐＨと、０．１ｎｍＲａのＧａＮ基板を得るに要した研磨速度（縦軸）と、研磨定盤の回転数（横軸）と、の相関図である。
【発明を実施するための形態】
【００１５】
図１に示す本発明の研磨装置（１）は、透明な固定板の上に紫外線を透光できるエンジニアプラスチック製研磨材（２ａ）を積層した構造の研磨定盤（２）と、この研磨定盤（２）の下方に設置した紫外線照射光源（４）と、前記研磨定盤（２）上方に設けた基盤ホルダー（３）と、前記エンジニアプラスチック製研磨材（２ａ）にアルカリ水素水研磨剤スラリー溶液を供給する研磨剤スラリー溶液供給ノズル（５）と、を設けた研磨装置（１）である。
【００１６】
図１において、研磨定盤の回転軸は、サーボモーター（図示されていない）により５〜２００ｒｐｍの回転速度で回転される。同様に、基板ホルダー（３）の回転軸もサーボモーター（図示されていない）により１０〜２００ｒｐｍの回転速度で回転される。紫外線照射光源（４）としてオーク製作所製の高圧水銀灯を用い、２５０ｎｍ〜４００ｎｍ波長の光線を利用した。
【００１７】
固定板の素材としては、強化ガラス板、ＰＥＥＫ、ポリアセタール、ナイロン６，６、ナイロン６，１０、ポリブチレンフタレート、ポリアラミド等のエンジニアプラスチック製板を用いた。エンジニアプラスチック製研磨材（２ａ）としては、ＰＥＥＫ、ポリアセタール、ナイロン６，６、ナイロン６，１０、ポリブチレンフタレート、ポリアラミド、ポリイミド等の軟化温度が２００℃以上のエンジニアプラスチック製板が挙げられる。このエンジニアプラスチック製研磨材（２ａ）表面は凹凸模様（格子溝、渦巻き溝、蜘蛛の巣模様、不織布凹凸模様）を有しているのがアルカリ水素水研磨剤スラリー溶液の浸透、排出を促進させ、研磨速度を高めるので好ましい。
【００１８】
カセイカリおよび水素ガスを純水に溶解させたスラリー溶液に砥粒を分散させたｐＨ１０〜１３．５のアルカリ水素水研磨剤スラリー溶液の酸化還元電位としては−８００〜−１，２００ｍＶがＧａＮ基板（６）には好ましい。更に好ましくは、アルカリ水素水研磨剤スラリー溶液のｐＨは、ｐＨ１１〜１３である。
【００１９】
研磨砥粒としては、シリカ、ゼオライト、ジルコニア、アルミナ、ダイヤモンド、セライト等の粒子が基板の種類により選択される。研磨砥粒のアルカリ水素水研磨剤スラリー溶液中の濃度は、１０〜３０重量％が好ましい。ＧａＮ基板（６）には、シリカ粒子が好ましい。
【００２０】
図１に示す研磨装置（１）、ｐＨの異なるアルカリ水素水研磨剤スラリー溶液を用い、ＧａＮ基板（６）表面厚み５００ｎｍを１分間でＣＭＰ研磨加工して０．１ｎｍＲａの研磨加工ＧａＮ基板（６）を得ることを目標にして研磨定盤（２）の回転数を前記ｐＨに応じて変えてＧａＮ基板（６）のＣＭＰ研磨加工を行った。なお、使用した紫外線光源波長は、３６５ｎｍと２５０〜３２５ｎｍ波長の２つの波長帯を有する光源であった。
【００２１】
０．１ｎｍＲａの研磨加工ＧａＮ基板（６）を得る際のアルカリ水素水研磨剤スラリー溶液のｐＨと、研磨速度（縦軸）と、研磨定盤（２）の回転数（横軸）と、の相関図を図２に示す。
【産業上の利用可能性】
【００２２】
本発明の研磨装置を用いるＧａＮ基板のＣＭＰ研磨方法は、従来技術と比較して非常に短いＣＭＰ研磨加工時間で、硬脆性基板の平坦化加工方法は、従来技術と比較して極めて高いＣＭＰ研磨速度で加工することが可能である。
【符号の説明】
【００２３】
１     研磨装置
２     研磨定盤
２ａ   エンジニアプラスチック製研磨材
３     基板ホルダー
４     紫外線照射光源
５     研磨剤スラリー溶液供給ノズル
６     ＧａＮ基板